(57)【要約】【課題】酸化銀微粒子と還元剤を含む導電性組成物において、酸化銀微粒子と還元剤との常温での還元反応の進行を実質的に阻止でき、しかも加熱時には十分な還元反応が進み、これによりこの導電性組成物の一液化が可能となるようにする。【解決手段】上記還元剤として、ブロック化還元剤または潜在性還元剤を使用する。ブロック化還元剤にはエチレングリコールジアセテート、酢酸エチルなどが使用でき、潜在性還元剤には、炭素数３〜８のトリエチレングリコールなどが使用できる。【選択図】なし【特許請求の範囲】
【請求項１】
酸化銀微粒子とこれを還元する還元剤を含む導電性組成物であって、上記還元剤がブロック化還元剤であることを特徴とする導電性組成物。
【請求項２】
酸化銀微粒子とこれを還元する還元剤を含む導電性組成物であって、上記還元剤が潜在性還元剤であることを特徴とする導電性組成物。
【請求項３】
ブロック化還元剤がエチレングリコールジアセテートであることを特徴とする請求項１記載の導電性組成物。
【請求項４】
潜在性還元剤が炭素数３〜８のジオールであることを特徴とする請求項２記載の導電性組成物。
【請求項５】
請求項１ないし４のいずれかに記載の導電性組成物が酸化銀微粒子と還元剤とを予め混合した一液型であることを特徴とする導電性組成物。
【請求項６】
請求項１ないし５のいずれかに記載の導電性組成物を塗布し、加熱して得られたことを特徴とする導電性銀被膜。
【発明の詳細な説明】
【０００１】
【発明の属する技術分野】
この発明は、導電性塗料、導電性接着剤、導電性インクなどに用いられる酸化銀微粒子と還元剤を含む導電性組成物に関し、常温での保存安定性が高く、一液型とすることができるようにしたものである。
【０００２】
【従来の技術】
本出願人は、先に、酸化銀、炭酸銀、酢酸銀などの粒子径０．１〜１０μｍの粒子状銀化合物と、この粒子状銀化合物を還元するエチレングリコールなどの還元剤とを含む導電性組成物について特許出願している（特願２００１−３９８４２５号、平成１３年１２月２７日出願、特願２００２−１１５４３８号、平成１４年４月１７日出願）。また、この導電性組成物について、定期刊行物にも発表、公開している。
【０００３】
この新しい導電性組成物は、これをガラス板、プラスチックシートなどの基板上に塗布し、１５０℃程度に加熱することで、３×１０−６Ω・ｃｍ以下の極めて低い比抵抗を有する導体回路などの導電性銀被膜を形成するもので、導電性塗料、導電性接着剤などとして従来から広く用いられている銀粉末とバインダと溶媒とからなる銀ペーストに比較して格段に低い比抵抗を有する導電性銀被膜が得られる長所を有するものである。
【０００４】
しかしながら、この導電性組成物にあっては、例えば酸化銀微粒子とエチレングリコールとを別々に保存し、使用時に両者を混合して基板等に塗布し、加熱する必要があり、ハンドリングに難があった。これは、酸化銀微粒子とエチレングリコールとを共存させると、両者の反応性が高いため、常温においても還元反応が進行し、保存中に銀粒子が析出するためである。
【０００５】
【発明が解決しようとする課題】
よって、本発明における課題は、酸化銀微粒子と還元剤との常温での還元反応の進行を実質的に阻止でき、しかも加熱時には十分な還元反応が進み、これにより導電性組成物の一液化が可能となるようにすることにある。
【０００６】
【課題を解決するための手段】
かかる課題を解決するために、
請求項１にかかる発明は、酸化銀微粒子とこれを還元する還元剤を含む導電性組成物であって、上記還元剤がブロック化還元剤であることを特徴とする導電性組成物である。
【０００７】
請求項２にかかる発明は、酸化銀微粒子とこれを還元する還元剤を含む導電性組成物であって、上記還元剤が潜在性還元剤であることを特徴とする導電性組成物である。
請求項３にかかる発明は、ブロック化還元剤がエチレングリコールジアセテートであることを特徴とする請求項１記載の導電性組成物である。
【０００８】
請求項４にかかる発明は、潜在性還元剤が炭素数３〜８のジオールであることを特徴とする請求項２記載の導電性組成物である。
請求項５にかかる発明は、請求項１ないし４のいずれかに記載の導電性組成物が酸化銀微粒子と還元剤とを予め混合した一液型であることを特徴とする導電性組成物である。
請求項６にかかる発明は、請求項１ないし５のいずれかに記載の導電性組成物を塗布し、加熱して得られたことを特徴とする導電性銀被膜である。
【０００９】
【発明の実施の形態】
以下、本発明を詳しく説明する。
本発明の導電性組成物の第１の例は、還元剤として、その反応基をブロック化したブロック化還元剤を使用するものである。
【００１０】
例えば、還元剤がエチレングリコールの場合、その分子両末端の水酸基が還元反応に関与する反応基となる。この水酸基を何らかの化合物によってブロック化し、加熱時にこの化合物が解離し、水酸基による反応が進行するものであればよいことになる。
【００１１】
この条件を満たすものとして、エチレングリコールの水酸基をカルボン酸、特に酢酸でエステル化したエチレングリコール、例えばエチレングリコールジアセテートが挙げられる。また、他の還元剤としてエタノールなどのアルコール類があるが、このアルコールの水酸基を酢酸などのカルボン酸でエステル化した酢酸エチル、酢酸メチルなどもここでのブロック化還元剤として使用できる。また、これ以外のブロック化還元剤として、トリエチレングリコールジアセテート、テトラエチレングリコールジアセテートなどが挙げられる。
【００１２】
このようなブロック化還元剤にあっては、後述する具体例の結果から明らかなように、常温では酸化銀微粒子とはほとんど反応せず、１５０℃程度に加熱するとブロックしている酢酸基などブロック基が解離して反応性に富む水酸基などの反応基が現れ、この反応基によって酸化銀微粒子の還元反応が進行し、還元銀微粒子相互の融着が行われ、比抵抗の低い導電性銀被膜が形成される。
【００１３】
本発明の導電性組成物の第２の例は、潜在性還元剤を使用するものである。
この潜在性還元剤とは、常温では酸化銀微粒子との反応性が極めて低く、１５０℃程度に加熱されると酸化銀微粒子との還元反応性が発現する還元剤であり、上述のブロック化還元剤とは酢酸基などのブロック基が存在しない点で区別されるものである。
【００１４】
この潜在性還元剤の具体的な化合物としては、エチレングリコールの分子鎖を延ばしたトリエチレングリコール、テトラエチレングリコールなどの炭素数が３〜８のポリエチレングリコールが挙げられる。ここで炭素数が２以下では常温において酸化銀微粒子との反応が生じ、炭素数が９以上となると加熱時においても還元反応性が発現しなくなる。また、これ以外の潜在性還元剤としては、酢酸エチル、酢酸メチルなどが使用できる。
【００１５】
この潜在性還元剤を使用した導電性組成物においても、常温では酸化銀微粒子との還元反応がほとんど進行せず、１５０℃程度に加熱すると、還元反応性が発現して、酸化銀微粒子の還元が生じ、かつ還元された生成した銀微粒子が相互に融着した比抵抗の低い導電性銀被膜が形成される。
【００１６】
このような導電性組成物にあっては、還元剤として、ブロック化還元剤または潜在性還元剤を用いることにより、常温における酸化銀微粒子との還元反応が実質的にほとんど進行しないため、製造時から酸化銀微粒子と還元剤とを混合した一液型の導電性組成物とすることができる。
【００１７】
また、この一液型の導電性組成物は、常温で数ヶ月保存しても、酸化銀微粒子が還元されることがなく、銀粒子が析出することがない。さらに、使用時に酸化銀微粒子と還元剤とを計量、混合する手間が省けて、ハンドリング性の優れたものとなる。しかも、加熱時には両者の還元反応が十分進行し、比抵抗の極めて低い導電性銀被膜が形成される。
【００１８】
以下、具体例を示す。
硝酸銀水溶液に、分散剤として、ヒドロキシプロピルセルロース（ＨＰＣ）またはエチルヒドロキシエチルセルロース（ＥＨＥＣ）を加え、これに水酸化ナトリウム水溶液を滴下、撹拌して、平均粒子径２００ｎｍの酸化銀微粒子を調製した。
この酸化銀微粒子に対して、表１に示す各種還元剤を添加し、混合して、ペースト状の一液型の導電性組成物を作成した。
【００１９】
この導電性組成物について、
（１）作製直後の導電性組成物中の酸化銀微粒子の状態、
（２）室温で１ヶ月保存したときの保存安定性、
（３）作製直後の導電性組成物をガラス板上に塗布し、１５０℃で６０分間加熱して得られた導電性銀被膜の導電率およびその銀粒子の融着状態、
（４）室温で１ヶ月保存した後の導電性組成物をガラス板上に塗布し、１５０℃で６０分間加熱して得られた導電性銀被膜の導電率およびその銀粒子の融着状態を測定、観察した。
【００２０】
表１において、
ＨＰＣは、ヒドロキシエチルセルロースを、
ＥＨＥＣは、エチルヒドロキシエチルセルロースを
ＥＧは、エチレングリコールを
Ｅｔ−ＯＨは、エタノールを
ＥＧＤＡｃは、エチレングリコールジアセテートを、
ＥＡは、酢酸エチルを、
ＴＧは、トリエチレングリコールをあらわす。
保存安定性において、銀粒子の析出のないものを○とし、銀粒子間融着においては、走査型電子顕微鏡で観察し、融着があるものを○とし、融着があるが粒子間の隙間が大きいものを△とした。
結果を表１に示す。
【００２１】
【表１】
2004253251.tif 000002
【００２２】
表１の結果から、還元剤として、ブロック化還元剤に属するエチレングリコールジアセテート、酢酸エチルおよび潜在性還元剤に属するトリエチレングリコールを用いた導電性組成物では、常温での保存安定性が良く、長期保存後においてもこれを加熱することにより、低い比抵抗を有する導電性銀被膜が得られることがわかる。
【００２３】
【発明の効果】
以上説明したように、本発明によれば、酸化銀微粒子と還元剤を含む導電性組成物において、その還元剤としてブロック化還元剤または潜在性還元剤を用いたものであるので、一液型としても保存安定性が優れ、しかも比抵抗の低い導電性銀被膜を得ることができる。